Brevet FR2728888A1 — publié le 19960705

Procédé d' obtention de préforme de fibre optique mployant la recharge plasma. La présente invention concerne un procédé d'obtention de préforme de fibre optique employant la recharge plasma. Elle recouvre également la préforme issue de ce procédé et la fibre optique tirée de cette préforme. La fabrication de fibres optiques & partir de préformes est classique. L'obtention d'une préforme par la technique de la recharge plasma est connue; elle est décrite, par exemple, dans le document de brevet EP-450 465 A1. Les caractéristiques optogéométriques d'une fibre déterminent des caractéristiques de transmission. Elles incluent la géométrie de la fibre, notamment les surfaces des différentes parties concentriques de la fibre, en coupe transversale, et les caractéristiques optiques de ces différentes parties. Ces caractéristiques optogéométriques sont issues de celles de la préforme dont est tirée la fibre, en tenant compte de l'effet du fibrage. La fibre idéale aurait des caractéristiques optogéométriques nominales et constantes sur toute sa longueur. Elle serait issue d'une préforme parfaitement cylindrique et de caractéristiques optogéométriques constantes sur toute sa longueur utile. Toutefois dans la pratique, différents effets difficiles à corriger complètement, empêche d'atteindre cet idéal. C'est ainsi que le document de brevet EP 440 130 A1 mentionne, & côté du défaut de concentricité, dont il ne sera pas davantage question ici, des irrégularités de diamètre. Celles-ci sont corrigées par un usinage de la30 préforme terminée, qui demande une ou plusieurs phases de correction, ce qui se traduit par un surcoQt et une perte de rendement de production. De plus, le procédé de correction dont il est question vise des préformes obtenues directement par le procédé connu sous le non de MCVD (Modified Chemical35 Vapor Deposition), et non pas les préformes obtenues par recharge plasma. La présente invention a donc pour objet un procédé d'obtention de préforme de fibre optique employant la recharge plasma fournissant une préforme aux propriétés optogéométriques améliorées. 5 Selon une première caractéristique de l'invention, cet objet est atteint en ce que l'une au moins des passes de recharge plasma est modulée en vue d'améliorer les propriétés optogéométriques de la préforme. L'invention est donc basée sur le principe consistant à modifier les propriétés optogéométriques de la préforme par action sur le processus de recharge plasma, ce qui ne demande aucune étape ou phase additionnelle de correction. Selon une autre caractéristique de 1'invention, ladite passe de recharge modulée est l'une des dernières phases de recharge pour lesquelles, le processus de recharge étant non modulé, l'épaisseur de la couche de recharge déposée serait sensiblement constante le long de la partie utile de la préforme. En effet, on a constaté que l'une des causes de variation axiale des propriétés optogéométriques des préformes obtenues selon les procédés de recharge plasma connus résidait non seulement dans la préforme primaire à recharger, réaliasée par tout procédé connu (NCVD, VAD, OVPD...), mais aussi dans le procédé de recharge plasma lui-25 même et spécialement dans les premières passes de recharge plasma. Ensuite, toujours dans le procédé connu, l'épaisseur des couches de recharge plasma devient finalement constante. L'invention prévoit donc d'agir & ce moment sur le processus de recharge plasma de façon à corriger toutes les déviations30 des propriétés optogéométriques de la préforme. Plus particulièrement, selon l'invention, le processus de recharge est modulé à partir d'un diamètre prédéterminé de la préforme. Selon un autre aspect de l'invention, le processus de recharge modulé consiste en une modification axiale contrôlée de l'un au moins des paramètres de la recharge plasma, dont notamment le débit de grains de recharge, la température du plasma ou la vitesse de translation axiale du plasma le long de la préforme. De préférence, il s'agit du débit de grains de recharge. Par ailleurs, selon un autre aspect de l'invention, ladite modification axiale contrôlée comprend une évaluation d'écarts axiaux de diamètre de la préforme et une modification axiale dudit paramètre dans un sens tel que ladite passe de recharge modulée réduise lesdits écarts axiaux de diamètre. En d'autres termes, en fonction d'écarts axiaux de diamètre préalablement déterminés, la passe de recharge est modulée et ajoute - ou retranche - au diamètre de la préforme de façon & ce que lesdits écarts soient plus faibles - voire annulés - après la passe de recharge.15 Plus précisément, selon l'invention, on peut opérer soit: - une réduction du débit de grains proportionnelle audit écart, pour déposer une couche d'autant plus mince que le diamètre est excessif, - une réduction déterminée du débit de grains pour déposer une couche d'épaisseur réduite là ou le diamètre est trop élevé et le réduire d'une valeur déterminée, ou arrêter complètement le débit de grains, ce qui entraIne une ablation localisée de la préforme par évaporation sous l'effet du plasma. Selon un autre aspect encore de 1'invention, ladite évaluation d'écarts axiaux s'effectue par mesure axiale de diamètre au cours d'une passe de mesure, laquelle peut avantageusement coïncider avec une passe de recharge, lesdits écarts axiaux étant déterminés par comparaison entre les résultats de ladite mesure et un profil de référence. Dans un premier mode de aise en oeuvre ledit profil de référence comprend le diamètre axial minimal observé au cours de ladite passe de mesure. Cela correspond aux écarts par rapport & une forme cylindrique. Mais, dans une deuxième forme de aise en oeuvre, ledit profil de référence comprend aussi un terme de correction axiale du diamètre dérivé de mesures effectuées sur la préforme antérieurement & la recharge plasma. Cela permet de prendre en compte et de corriger des anomalies des caractéristiques optogéométriques de la préforme ayant leur origine dans les phases antérieures à la recharge plasma, telles qu'une conicité ou un amincissement central du coeur de la préforme par rapport à son diamètre extérieur. La présente invention a tout autant pour objet la préforme d'une part, et la fibre issue d'une telle préforme, d'autre part, présentant la structure de couches de recharge partielle résultant de l'application du procédé d'obtention de préforme de fibre optique que l'on vient de définir.15 La présente invention sera mieux comprise grace & la description donnée ci-après, & titre d'exemple non limitatif, d'un mode de mise en oeuvre, en se référant aux figures annexées qui représentent: - la figure 1, le plan général d'un équipement de recharge plasma dans lequel peut être mise en oeuvre l'invention, - la figure 2, un organigramme décrivant un processus de recharge plasma dans lequel on trouve un exemple de mise en oeuvre de l'invention. - la figure 3, une succession de courbes de diamètre le long de la préforme illustrant l'effet de 1' invention. - la figure 4, une courbe illustrant l'application de l'organigramme de la figure 2. Le plan de la figure 1 représente de façon très générale, un équipement de recharge plasma dans lequel peut être mise en oeuvre l'invention. Cet équipement comprend, dans une enceinte 1, pourvue d'une fenêtre transparente 2, une préforme 3, vue de bout, vers laquelle sont dirigées une torche & plasma 4 et une buse d'alimentation en grains de recharge 5. A l'extérieur de l'enceinte, une caméra CCD 6, disposée derrière la fenêtre 2, est pointée sur la préforme 3. Elle fournit une mesure du diamètre de la préforme, & l'endroit o elle est pointée, sous la forme d'une valeur transmise par une liaison 7 à un dispositif de commande de processus de recharge 8. Ce dernier reçoit, par une liaison multiple 9, d'autres indications sur des conditions d'exécution du processus de recharge. Sous l'effet d'un programme interne de conduite de processus de recharge, le dispositif 80 fournit, sur une liaison de sortie 10, une valeur de commande de débit de grains à un doseur de débit de grains 11 qui alimente en conséquence la buse 5. Le dispositif 8 fournit aussi, sur une liaison multiple de sortie 12, d'autres valeurs de commande déterminant d'autres aspects de15 l'exécution du processus de commande. Tous les éléments de l'équipement illustré par la figure 1 sont bien connus dans la technique. D'autres, qui ne sont pas figurés, sont également bien connus. C'est ainsi que les moyens de support de la préforme 3, avec20 entraînement en rotation et en translation, un chariot de support de la torche à plasma 4 et de la buse 5, avec entraînement en translation parallèlement à l'axe longitudinal de la préforme 3, des moyens d'évaluation de la position angulaire de la préforme et de la position25 longitudinale du chariot sont décrits dans le document EP 440 130 A1 déjà mentionné. Des moyens permettant de pointer la caméra 6 en des endroits successifs de la préforme 3 dans une passe de mesure qui pourraient prendre la forme, d'un second chariot au déplacement couplé avec celui du premier30 chariot mentionné, appartiennent également à la technique connus. Le doseur de débit de grains sera par exemple un doseur pondéral & jauge de contrainte avec vis sans fin, ou auge vibrante. La recharge plasma s'opére par passes, de droite à gauche, puis de gauche à droite, au cours desquelles la torche & plasma 4 et la buse 5 balaient la longueur de la préforme. Simultanément, la caméra 6 accomplit une passe de mesure, fournissant des valeurs successives du diamètre de la préforme 3 sur toute sa longueur. De préférence, pour simplifier, la caméra n'effectue la mesure qu'une passe sur deux, par exemple de droite à gauche, tandis que durant la passe suivante, la sortie de la caméra n'est pas validée. Les valeurs de mesure nécessaires sont alors obtenues par10 extrapolation, comme on le verra par la suite. On se reportera maintenant à la figure 2 pour décrire un mode de mise en oeuvre du procédé d'obtention de préforme de 1' invention. Cet organigramme représente les étapes essentielles du processus de recharge.15 Ce processus de recharge débute par une étape d'initialisation, notée INIT, dans laquelle sont fixés les différents paramètres de la recharge et dans laquelle le dispositif de commande de processus attend que soient atteintes certaines conditions d'exécution du processus, une20 température définie de l'enceinte 1 ou de la préforme 3, par exemple. Lorsque les conditions sont réunies, le processus de recharge commence par une première passe, alors que N = O, soit une passe P1.25 Le numéro de passe est ensuite examiné dans une étape notée PASS, il s'agit alternativement soit d'une passe de droite à gauche, notée G, soit d'une passe de gauche à droite, notée D. Dans le cas d'une passe G, la passe de recharge est accompagnée d'une passe de mesure, notée NES. O+1, qui fournit une succession de valeurs incrémentales du diamètre de la préforme d'une extrémité & l'autre. De ces valeurs est dérivée une valeur de diamètre moyen ON+1, qui peut être la moyenne arithmétique des valeurs mesurées au long de la35 longueur utile de la préforme. La longueur utile est celle qui, entre deux parties d'extrémités d'une dizaine de centimètres chacune, a des caractéristiques optogéométriques suffisamment homogènes pour fournir une fibre de la qualité désirée. 5 Dans le cas d'une passe D, il n'y a pas de passe de mesure. Les valeurs de diamètres de la préforme, néanmoins nécessaires, sont obtenues par extrapolation, à partir des valeurs de mesure collectées lors des passes G antérieures. Initialement, ces valeurs antérieures font défaut, mais10 c'est sans conséquence, comme on va le voir. Apres deux passes G, la passe D suivante donne lieu à 0_ ON-2 une étape de calcul fournissant EP =. La valeur 2 ON est celle du diamètre moyen enregistrée lors de la passe précédente, qui était une passe G. La valeur ON-2 est celle15 de la passe G précédant cette dernière. La différence ON - ON-2 est l'épaisseur moyenne déposée en deux passes. EP est donc l'épaisseur moyenne d'une passe durant les deux passes précédentes. Additionnée à ON, elle fournit une extrapolation linéaire de ce que devrait être le diamètre le20 long de la préforme si 1'on en faisait la mesure durant une passe D. A l'étape suivante, une valeur A& = V- ON+1 est calculée. OV est le diamètre visé que doit nominalement avoir la préforme terminée. La différence AO est25 l'épaisseur qui reste à déposer. Elle est évaluée. Si AS telle qu'en une passe ou deux, à débit constant, l'on parvienne à AO Si AO > EP, le processus de recharge peut se poursuivre par au moins une passe complète. L'évaluation du diamètre de la préforme est alors effectuée. Si A0 - 8 mm > 0, le processus de recharge n'a pas encore atteint le stade o il devient utile d'entreprendre la correction des défauts optogéométriques de la préforme. Le débit de grains KG est alors réglé à sa valeur nominale, KG = 1. La passe PN+ s'accomplit avec un débit constant égal à cette valeur nominale. Il en va ainsi depuis le début du processus de recharge et jusqu'à ce que &O - 8 mm = O. On voit donc que au début du processus, alors que ce stade n'est pas atteint, il n'importe pas que l'on ne puisse établir une valeur approximativement exacte du diamètre moyen de la préforme dans une passe D. Lorsque AO - 8 mm S 0, le processus de recharge va être axialement modulé dans une passe de recharge au moins, mais le plus souvent plusieurs, en vue d'améliorer les propriétés optogéométriques de la préforme.20 Dans l'exemple de la figure 2, cela est obtenu en ce que l'on applique d'abord une étape de calcul de l'écart de diamètre d0x & corriger, notée CALC d0x. Cette étape de calcul, accomplie dans le dispositif de commande 8 de la figure 1, consiste, dans un premier exemple, en une évaluation du diamètre le long de préforme, une détermination du diamètre minimal et un calcul, en chaque point le long de la préforme, de l'écart, c'est-&- dire de l'excès, du diamètre en ce point par rapport à ce diamètre minimal. L'ensemble de valeurs ainsi obtenues,30 appelées d0x, x correspondant à une dimension axiale le long de la préforme, est utilisé pour moduler axialement l'un au moins des paramètres de la recharge plasma. Dans ce mode de réalisation, ce paramètre est le débit de grains KG, mais il est clair que l'on pourrait tout aussi bien jouer35 sur la vitesse de translation du chariot de support ou encore sur le débit des fluides de la torche à plasma ou d'autres paramètres encore. Par ailleurs, dans un deuxième exemple de aise en oeuvre de l'invention, le mode de calcul de l'écart peut prendre la forme plus générale d'une évaluation d'écarts axiaux de diamètre effectué à partir d'un relevé des propriétés optogéométriques de la préforme obtenu en un stade quelconque du processus de recharge, par exemple avant le début de ce processus, et qui définit un profil de10 référence, la succession des diamètres que doit atteindre la préforme sur sa longueur utile, pour posséder des propriétés optogéométriques telles qu'après fibrage, la fibre optique obtenue ait les caractéristiques optogéométriques constantes désirées. Ces écarts seront utilisés pour moduler la15 recharge plasma comme dans l'exemple précédent. Dans le mode de aise en oeuvre de la figure 2, la modulation de la recharge plasma dépend de la valeur de l'écart: - si d0x ( 0,7 um, le débit de grains est réduit & KFx = 1 - 0,7 d0x; la correction peut avoir lieu en une seul passe; - si d0x est compris entre 0,7 et 2 mm, la correction devra avoir lieu en plusieurs passes; pour ne pas introduire d'inhomogénéités trop marquées dans le processus de recharge, le débit de grains est réglé à 0,5 fois le débit nominal; - si d0x est supérieur & 2 mm, il s'agit d'une des parties extrêmes de la préforme o l'épaisseur est initialement sensiblement plus élevée que le long de la partie utile de la préforme, et le débit de grain est interrompu; dans ces conditions, le plasma va évaporer à chaque passe une partie de la surépaisseur. L'effet du procédé d'obtention de préforme de fibre optique que l'on vient d'exposer est illustré par les courbes de la figure 3 qui représentent chacune le diamètre (D) de la préforme sur sa longueur (L) utile, de 140 m de l'origine à 840 mm. La courbe du bas fait apparaltre, alors que le diamètre mesuré a atteint 33-35 ma des irrégularités marquées, notamment à 200 um et 740 un environ. Le processus de correction des écarts est mis en oeuvre. Ensuite, 1'effet de la modulation de la recharge réduit les inégalités de diamètres, durant les passes à 38, 40, 42 et 44 _m de diamètre environ, jusqu'à ce que, avant la dernière passe le10 diamètre soit devenu sensiblement constant tout au long de la partie utile de la préforme. A titre illustratif, la figure 4 représente la consigne de débit de grains KG au cours de la passe à 36 Os environ de la figure 3. On y voit que le débit, qui atteint15 par moment 1, pour les rares points axiaux d'écart nul, est modulé proportionnellement à l'écart sur une grande partie de la longueur et tombe & 0,5 lorsque 1'écart est trop grand. Il est bien évident que les descriptions qui précèdent n'ont été fournies qu'à titre d'exemple non limitatif et que les valeurs numériques, notamment, peuvent varier selon la mise en oeuvre considérée. REVENDICATIONS 1. Procédé d'obtention de préforme de fibre optique employant la recharge plasma caractérisé en ce qu'il comprend une passe de recharge modulée au moins au cours de laquelle le processus de recharge est axialement modulé en vue d'améliorer les propriétés optogéométriques de la préforme.10 2. Procédé d'obtention de préforme pour fibre optique conforme à la revendication 1, caractérisé en ce que ladite passe de recharge modulée est 1 'une des dernières passes de recharge pour lesquelles le processus de recharge étant non modulé, 1 'épaisseur de la couche de recharge déposée serait15 sensiblement constante le long de la partie utile de la préforme. 3. Procédé d'obtention de préforme pour fibre optique conforme à la revendication 2, caractérisé en ce que ledit processus de recharge est modulé à partir d'un diamètre20 prédéterminé de la préforme, les passes de recharge étant toutes modulées à partir de ce diamètre. 4. Procédé d'obtention de préforme pour fibre optique conforme à la revendication 3, caractérisé en ce que ledit processus de recharge modulé consiste en une modification25 axiale contrôlée de l'un au moins des paramètres de la recharge plasma (débit de grains de recharge, température du plasma, vitesse de translation axiale du plasma, etc.) pour apporter une correction axiale contrôlée des caractéristiques optogéométriques de la préforme.30 5. Procédé d'obtention de préforme pour fibre optique conforme à la revendication 4, caractérisé en ce que ledit paramètre modifié est le débit de grains. 6. Procédé d'obtention de préforme pour fibre optique conforme à la revendication 4, caractérisé en ce que ladite modification axiale contrôlée comprend une évaluation d'écarts axiaux de diamètre de la préforme et une modification axiale dudit paramètre dans un sens tel que ladite passe de recharge modulée réduise lesdits écarts axiaux de diamètre. 7. Procédé d'obtention de préforme pour fibre optique conforme aux revendications 5 et 6, caractérisé en ce que ladite modification de débit de grains est choisie, selon l'amplitude de ladite différence parmi: - une réduction de débit proportionnelle audit écart, - une réduction déterminée de débit, - un arrêt complet du débit de grains. 8. Procédé d'obtention de préforme pour fibre optique conforme à la revendication 6, caractérisé en ce que ladite évaluation s'effectue par mesure axiale de diamètre au cours d'une passe de mesure et détermination desdits écarts axiaux de diamètre par comparaison entre les résultats de ladite mesure axiale et un profil de référence. 9. Procédé d'obtention de préforme pour fibre optique conforme & la revendication 8, caractérisé en ce que ledit profile de référence comprend un diamètre axial minimal20 observé au cours de ladite passe de mesure. 10. Procédé d'obtention de préforme pour fibre optique conforme à la revendication 9, caractérisé en ce que ledit profil de référence comprend additionnellement un terme de correction axiale de diamètre dérivé de mesures effectuées25 sur la préforme antérieurement & la recharge plasma. 11. Procédé d'obtention de préforme pour fibre optique conforme & la revendication 8, caractérisé en ce que ladite passe de mesure coïncide avec une passe de recharge; 12. Préforme pour fibre optique obtenue par l'application du procédé d'obtention défini par l'une quelconque des revendications 1 à 11. 13. Fibre optique tirée d'une préforme pour fibre optique obtenue par 1 'application du procédé d'obtention défini par l'une quelconque des revendications 1 à 11.